ДЕГТЕБЕТОННАЯ СМЕСЬ
TAR-CONCRETE MIXTURE

Изобретение относится к области производства строительных материалов и касается составов дегтебетонных смесей, которые могут быть использованы для устройства и ремонта дорог, тротуаров.
Известна дегтебетонная смесь, содержащая, мас. %: песок кварцевый 39,8-62,4; каменноугольный деготь 5,7-7,0; остаток дисциляции фталевого ангидрида 7,5-12,0; природный щебень - остальное [1].
Задача изобретения состоит в увеличении срока службы покрытия из дегтебетонной смеси.
Технический результат достигается тем, что дегтебетонная смесь, содержащая песок кварцевый, каменноугольный деготь, природный щебень, дополнительно содержит измельченные и просеянные через сетку №0,63 отработавшие асбестоцементные изделия при следующем соотношении компонентов, мас. %: песок кварцевый 45,0-50,0; каменноугольный деготь 6,0-8,0; измельченные и просеянные через сетку №0,63 отработавшие асбестоцементные изделия 3,0-5,0; природный щебень 39,0-44,0.
Приготовление смеси осуществляют следующим образом.
Подготавливают и дозируют компоненты смеси, например, в соответствии с составами, приведенными в таблице.
Приготавливают сухой природный щебень с наибольшей крупностью зерен 20 мм. Песок кварцевый просеивают через сетку №5. Отработавшие асбестоцементные изделия (трубы, шифер, обрезки) измельчают и просеивают через сетку №0,63. Перечисленные сухие компоненты по отдельности подогревают до температуры 70-80°С. Деготь загружают в варочный котел и при постоянном перемешивании нагревают до температуры 170-180°С, вводят подогретые сухие компоненты и перемешивают. Смесь в горячем состоянии подают на место укладки. Укладку смеси проводят на хорошо уплотненное основание слоем 20-25 мм. Слой заглаживают механическими катками. Срок службы дорожного покрытия из дегтебетонной смеси не менее 10 лет.
Источники информации
1. А.с. №960139, С04В 13/30, 1982.